(57)【要約】【課題】ポリアミド組成物から作製されたチューブコネクタを提供すること。【解決手段】ポリアミド組成物は、窒素原子１個当たりの炭素原子の平均数ＣＡを有する、少なくとも１種の第１のポリアミドＡおよび窒素原子１個当たりの炭素原子の平均数ＣＢを有する、少なくとも１種の第２のポリアミドＢを含み、ＣＡ≦８．５およびＣＢ≧７．５であり、ＣＡ＜ＣＢである。好ましい実施形態によれば、組成物は、窒素原子１個当たりの炭素原子の平均数ＣＣを有する、第３のポリアミドＣを含み、ＣＢ≦ＣＣである。【選択図】なし【特許請求の範囲】
【請求項１】
ポリアミド組成物から作製されたチューブコネクタ部品であって、ポリアミド組成物が、窒素原子１個当たりの炭素原子の平均数ＣＡを有する、少なくとも１種の第１のポリアミドＡおよび窒素原子１個当たりの炭素原子の平均数ＣＢを有する、少なくとも１種の第２のポリアミドＢを含み、ＣＡ≦８．５およびＣＢ≧７．５であり、ＣＡ＜ＣＢである、チューブコネクタ部品。
【請求項２】
差ＣＢ−ＣＡが、１から６であり、より好ましくは２から４または２から３である、請求項１に記載のチューブコネクタ部品。
【請求項３】
ＣＡ≦７．５であり、好ましくはＣＡ≦６．５であり、最も好ましくはＣＡ＝６である、請求項１または２に記載のチューブコネクタ部品。
【請求項４】
少なくとも１種の第１のポリアミドＡが、ＰＡ６、ＰＡ４．６、ＰＡ６．６、ＰＡ６／６．６、ＰＡ６／６．Ｔ、ＰＡ６．６／６．Ｔ、ＰＡ６．６／６．Ｉ、ＰＡ６．Ｉ／６．Ｔ、ＰＡ６．６／６．Ｉ／６．Ｔ、ＰＡ６．１０およびそれらの混合物から選択され、好ましくはＰＡ６である、請求項１から３の一項に記載のチューブコネクタ部品。
【請求項５】
組成物が、少なくとも１種の第１のポリアミドＡを、１から７０重量％含み、好ましくは２から６０重量％含み、より好ましくは３から５０重量％含み、特に３から３５重量％含む、請求項１から４の一項に記載のチューブコネクタ部品。
【請求項６】
第２のポリアミドＢが、ＰＡ６．１０、ＰＡ６．１２、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２およびそれらの混合物から選択され、好ましくはＰＡ６．１０、ＰＡ６．１２、ＰＡ１０．１０、ＰＡ１０．１２、ＰＡ１２およびそれらの混合物から選択され、より好ましくは、場合によって別のポリアミドと混合された、ＰＡ６．１２である、請求項１から５の一項に記載のチューブコネクタ部品。
【請求項７】
組成物が、少なくとも第２のポリアミドＢを、１から７０重量％含み、好ましくは１０から６０重量％含み、より好ましくは２０から５０重量％含む、請求項１から６の一項に記載のチューブコネクタ部品。
【請求項８】
組成物が、１種の第１のポリアミドＡ、１種の第２のポリアミドＢおよび場合によって非ポリアミド添加剤から成り、および好ましくは、第１のポリアミドＡが、ＰＡ６であり、第２のポリアミドＢが、ＰＡ６．１２である、請求項１から７の一項に記載のチューブコネクタ部品。
【請求項９】
組成物が、第１のポリアミドＡおよび第２のポリアミドＢに加えて、窒素原子１個当たりの炭素原子の平均数ＣＣを有する、少なくとも１種の第３のポリアミドＣを含み、ＣＣ≧７．５であり、ＣＣ≧ＣＢである、請求項１から７の一項に記載のチューブコネクタ部品。
【請求項１０】
ＣＣ≧７．５であり、ＣＣ＞ＣＢである、請求項９に記載のチューブコネクタ部品。
【請求項１１】
差ＣＣ−ＣＢが、１から４であり、好ましくは２から３である、請求項９または１０に記載のチューブコネクタ部品。
【請求項１２】
第２のポリアミドＢが、ＰＡ６．１０、ＰＡ６．１２およびそれらの混合物から選択される、および／または第３のポリアミドＣが、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２およびそれらの混合物から選択され、好ましくはＰＡ１０．１０、ＰＡ１０．１２、ＰＡ１２およびそれらの混合物から選択され、より好ましくはＰＡ１２である、請求項９から１１の一項に記載のチューブコネクタ部品。
【請求項１３】
組成物が、少なくとも１種の第２のポリアミドＢを、１から８０重量％含み、好ましくは５から７０重量％含み、より好ましくは１０から６５重量％含む、および／または組成物が、少なくとも１種の第３のポリアミドＣを、１から７０重量％含み、好ましくは２から６０重量％含み、より好ましくは３から５０重量％含む、請求項９から１２の一項に記載のチューブコネクタ部品。
【請求項１４】
組成物が、１種の第１のポリアミドＡ、１種の第２のポリアミドＢ、１種の第３のポリアミドＣおよび場合によって非ポリアミド添加剤から成り、および好ましくは、第１のポリアミドＡが、ＰＡ６であり、第２のポリアミドＢが、ＰＡ６．１０またはＰＡ６．１２であり、第３のポリアミドＣが、ＰＡ１０．１０、ＰＡ１０．１２またはＰＡ１２である、請求項９から１３の一項に記載のチューブコネクタ部品。
【請求項１５】
組成物中のポリアミドの量が、３０から１００重量％であり、好ましくは５０から９９重量％であり、より好ましくは６０から９５重量％であり、最も好ましくは６５から８５重量％である、請求項１から１４の一項に記載のチューブコネクタ部品。
【請求項１６】
組成物が、衝撃改質剤、加工助剤、充填剤、安定剤、核形成剤、染料、顔料、防火剤およびそれらの混合物から選択される添加剤をさらに含み、組成物が、充填剤、衝撃改質剤、安定剤およびそれらの組合せから選択される添加剤を好ましくは含み、組成物が、
−充填剤、特にガラス繊維１０から４０重量％、および／または
−少なくとも１種の安定剤０．１から２重量％、および／または
−少なくとも１種の官能性衝撃改質剤、特にエチレンのコポリマー、好ましくはエチレンプロピレンエラストマーコポリマー５から２０重量％
をより好ましくは含む、請求項１から１５の一項に記載のチューブコネクタ部品。
【請求項１７】
好ましくはスピン溶接によって、１つ以上のチューブに溶接されるために適合しており、チューブが、好ましくはポリアミドチューブである、請求項１から１６の一項に記載のチューブコネクタ部品。
【請求項１８】
自動車において、液体またはガスを送達するための回路の一部分である、請求項１から１７の一項に記載のチューブコネクタ部品。
【請求項１９】
ポリアミド組成物を溶融するステップおよび成形するステップを含む、請求項１から１８の一項に記載のチューブコネクタ部品を作製する方法。
【請求項２０】
射出成形法である、請求項１９に記載の方法。
【発明の詳細な説明】
【技術分野】
【０００１】
本発明は、ポリアミド組成物をベースにしたチューブコネクタまたはチューブコネクタ部品およびこれらを作製するための方法に関する。
【背景技術】
【０００２】
チューブは、様々なタイプの流体を貯蔵および送達するために必要とされる。例えば、自動車において、チューブは、タンクからエンジンへの燃料供給用、冷却回路用、油圧装置用、空調装置用等に使用されている。
【０００３】
ポリアミドは、かかるチューブを作製するために広く使用されている。問題となっている全ての技術的要件を考慮すれば、多層構造を用いることが、多くの場合必要である。例えば、窒素原子１個当たりの炭素原子の比較的高い平均数を有するポリアミド（ＰＡ１１またはＰＡ１２など）をベースにした少なくとも１つの外層が一般に使用されて、チューブに所望の柔軟性および機械抵抗を与え、障壁層と呼ばれる少なくとも１つの内層が一般に使用されて、送達されている流体に所要の不透過性を与える。窒素原子１個当たりの炭素原子の比較的低い平均数を有するポリアミド（例えば、ＰＡ６またはＰＡ６．６など）およびエチレン−ビニルアルコールコポリマーなどの非ポリアミド材料は、障壁層中に含まれ得る。
【０００４】
上のチューブは、コネクタを使用して、一緒に連結されているまたは機能部品（フィルターなど）と連結されているかのいずれかである。
【０００５】
従来のコネクタは、ガラス繊維によって一般に強化され、ＰＡ１１またはＰＡ１２などのポリアミド材料を使用して、射出成形によって通常製造されている。
【０００６】
コネクタをチューブおよび／または機能部品に連結する従来の方法は、コネクタ上の起伏のおかげで達成された機械的固定を基礎にしている。
【０００７】
より安全でより有効な固定方法は、コネクタおよびチューブおよび／または機能部品における、ポリマーの部分的な溶融を伴う。かかる部分溶融は、例えば、スピン溶接、超音波溶接等によって、達成されてよい。しかし、ポリアミドから作製された１つの基材と別のポリアミドから作製された別の基材との接着は、不定である。例えば、ＰＡ１２とＰＡ１２またはＰＡ１１との接着は、良好であるが、ＰＡ１２とＰＡ６との接着は、良好でない。
【０００８】
したがって、特にスピン溶接などの溶接組立法という状況において、多様な種類のチューブ状基材に関して、特に多様なタイプのポリアミドをベースにしたチューブ状基材に関して、より良好な接着を示すコネクタに対する必要性が、依然としてある。
【０００９】
別の制約は、縮みが、製造工程の最後にできるだけ小さいままであるべき（例えば、ＰＡ１２から作製された従来のコネクタとちょうど同じ様に）ということである。
【発明の概要】
【発明が解決しようとする課題】
【００１０】
（発明の要旨）
本発明の第１の目的は、ポリアミド組成物から作製されたチューブコネクタ部品であって、ポリアミド組成物が、窒素原子１個当たりの炭素原子の平均数ＣＡを有する、少なくとも１種の第１のポリアミドＡおよび窒素原子１個当たりの炭素原子の平均数ＣＢを有する、少なくとも１種の第２のポリアミドＢを含み、ＣＡ≦８．５およびＣＢ≧７．５であり、ＣＡ＜ＣＢである、チューブコネクタ部品を提供することである。
【課題を解決するための手段】
【００１１】
一実施形態によれば、前記組成物中のこれらのポリアミドＡおよびＢの融解熱の質量加重平均は、２５Ｊ／ｇを超える（ＤＳＣ、ＩＳＯ１１３５７−３（２０１３））。
【００１２】
一実施形態によれば、ポリアミドＡおよびＢのそれぞれは、２５Ｊ／ｇを超える融解熱を有する（ＤＳＣ、ＩＳＯ１１３５７−３（２０１３））。
【００１３】
チューブコネクタ部品は、完全なコネクタであってよいまたは例えば溶接によって、少なくとも１つのチューブまたは機能部品との接続を実現することを意図された最終部品など、チューブコネクタの一部分のみを表してよい。
【００１４】
一実施形態によれば、差ＣＢ−ＣＡは、１から６であり、より好ましくは２から４または２から３である。
【００１５】
一実施形態によれば、ＣＡ≦７．５であり、好ましくはＣＡ≦６．５であり、最も好ましくはＣＡ＝６である。
【００１６】
一実施形態によれば、組成物が２種のポリアミドＡおよびＢを含むまたは２種のポリアミドＡおよびＢから成るという条件で、Ｂは、ＰＡ６／１２コポリアミドと異なる。
【００１７】
一実施形態によれば、組成物が２種のポリアミドＡおよびＢのみを含むまたは２種のポリアミドＡおよびＢから成るという条件で、ＡおよびＢは、ＰＡ６／１２コポリアミドと異なる。
【００１８】
一実施形態によれば、少なくとも１種の第１のポリアミドＡは、ＰＡ６、ＰＡ４．６、ＰＡ６．６、ＰＡ６／６．６、ＰＡ６／６．Ｔ、ＰＡ６．６／６．Ｔ、ＰＡ６．６／６．Ｉ、ＰＡ６．Ｉ／６．Ｔ、ＰＡ６．６／６．Ｉ／６．Ｔ、ＰＡ６．１０およびそれらの混合物から選択され、好ましくはＰＡ６である。
【００１９】
一実施形態によれば、組成物は、少なくとも１種の第１のポリアミドＡを、１から７０重量％含み、好ましくは２から６０重量％含み、より好ましくは３から５０重量％含み、特に３から３５重量％含む。
【００２０】
一実施形態によれば、第２のポリアミドＢは、ＰＡ６．１０、ＰＡ６．１２、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２およびそれらの混合物から選択され、好ましくはＰＡ６．１０、ＰＡ６．１２、ＰＡ１０．１０、ＰＡ１０．１２、ＰＡ１２およびそれらの混合物から選択され、より好ましくは、場合によって別のポリアミドと混合された、ＰＡ６．１２である。
【００２１】
一実施形態によれば、組成物は、少なくとも第２のポリアミドＢを、１から７０重量％含み、好ましくは１０から６０重量％含み、より好ましくは２０から５０重量％含む。
【００２２】
一実施形態によれば、組成物は、１種の第１のポリアミドＡ、１種の第２のポリアミドＢおよび場合によって非ポリアミド添加剤から成り、および好ましくは、第１のポリアミドＡは、ＰＡ６であり、第２のポリアミドＢは、ＰＡ６．１２である。
【００２３】
一実施形態によれば、２種のポリアミドのみを含むまたは２種のポリアミドから成る組成物中のＡおよびＢの少なくとも１つは、ホモポリアミドである。
【００２４】
一実施形態によれば、２種のポリアミドのみを含むまたは２種のポリアミドから成る組成物中のＡおよびＢは、ホモポリアミドである。
【００２５】
一実施形態によれば、組成物は、第１のポリアミドＡおよび第２のポリアミドＢに加えて、窒素原子１個当たりの炭素原子の平均数ＣＣを有する、少なくとも１種の第３のポリアミドＣを含み、ＣＣ≧７．５であり、ＣＣ≧ＣＢである。
【００２６】
一実施形態によれば、ＣＣ≧７．５であり、ＣＣ＞ＣＢである。
【００２７】
一実施形態によれば、前記組成物中のこれらのポリアミドＡ、ＢおよびＣの融解熱の質量加重平均は、２５Ｊ／ｇを超える（ＤＳＣ、ＩＳＯ１１３５７−３（２０１３））。
【００２８】
一実施形態によれば、ポリアミドＡ、ＢおよびＣのそれぞれは、２５Ｊ／ｇを超える融解熱を有する（ＤＳＣ、ＩＳＯ１１３５７−３（２０１３））。
【００２９】
少なくとも１種の第３のポリアミドＣを含む上に定義された組成物において、Ａおよび／またはＢおよび／またはＣは、コポリアミドであり得、特にＰＡ６／１２であり得る。
【００３０】
一実施形態によれば、差ＣＣ−ＣＢは、１から４であり、好ましくは２から３である。
【００３１】
一実施形態によれば、差ＣＢ−ＣＡは、１から６であり、差ＣＣ−ＣＢは、１から４である。
【００３２】
一実施形態によれば、差ＣＢ−ＣＡは、１から６であり、差ＣＣ−ＣＢは、２から３である。
【００３３】
一実施形態によれば、差ＣＢ−ＣＡは、２から４であり、差ＣＣ−ＣＢは、１から４である。
【００３４】
一実施形態によれば、差ＣＢ−ＣＡは、２から４であり、差ＣＣ−ＣＢは、２から３である。
【００３５】
一実施形態によれば、差ＣＢ−ＣＡは、２から３であり、差ＣＣ−ＣＢは、１から４である。
【００３６】
一実施形態によれば、差ＣＢ−ＣＡは、２から３であり、差ＣＣ−ＣＢは、２から３である。
【００３７】
一実施形態によれば、ＣＡ≦８．５であり、ＣＢ≧７．５であり、ＣＣ≧７．５であり、ＣＡ＜ＣＢであり、ＣＣ＞ＣＢであり、最も好ましくはＣＡ＝８である。
【００３８】
一実施形態によれば、ＣＡ≦７．５であり、好ましくはＣＡ≦６．５であり、最も好ましくはＣＡ＝６である。
【００３９】
一実施形態によれば、第２のポリアミドＢは、ＰＡ６．１０、ＰＡ６．１２およびそれらの混合物から選択される、および／または第３のポリアミドＣは、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２およびそれらの混合物から選択され、好ましくはＰＡ１０．１０、ＰＡ１０．１２およびＰＡ１２ならびにそれらの混合物から選択され、より好ましくはＰＡ１２である。
【００４０】
一実施形態によれば、第２のポリアミドＢは、ＰＡ６．１０であり、第３のポリアミドＣは、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２およびそれらの混合物から選択され、好ましくはＰＡ１０．１０、ＰＡ１０．１２およびＰＡ１２ならびにそれらの混合物から選択され、より好ましくはＰＡ１２である。
【００４１】
一実施形態によれば、第２のポリアミドＢは、ＰＡ６．１２であり、第３のポリアミドＣは、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２およびそれらの混合物から選択され、好ましくはＰＡ１０．１０、ＰＡ１０．１２およびＰＡ１２ならびにそれらの混合物から選択され、より好ましくはＰＡ１２である。
【００４２】
一実施形態によれば、組成物は、少なくとも１種の第２のポリアミドＢを、１から８０重量％含み、好ましくは５から７０重量％含み、より好ましくは１０から６５重量％含む、および／または組成物は、少なくとも１種の第３のポリアミドＣを、１から７０重量％含み、好ましくは２から６０重量％含み、より好ましくは３から５０重量％含む。
【００４３】
一実施形態によれば、組成物は、１種の第１のポリアミドＡ、１種の第２のポリアミドＢ、１種の第３のポリアミドＣおよび場合によって非ポリアミド添加剤から成り、好ましくは、第１のポリアミドＡは、ＰＡ６であり、第２のポリアミドＢは、ＰＡ６．１０またはＰＡ６．１２であり、第３のポリアミドＣは、ＰＡ１０．１０、ＰＡ１０．１２またはＰＡ１２である。
【００４４】
一実施形態によれば、組成物は、１種の第１のポリアミドＡ、１種の第２のポリアミドＢ、１種の第３のポリアミドＣおよび場合によって非ポリアミド添加剤から成り、好ましくは、第１のポリアミドＡは、ＰＡ６であり、第２のポリアミドＢは、ＰＡ６．１０であり、第３のポリアミドＣは、ＰＡ１０．１０、ＰＡ１０．１２またはＰＡ１２である。
【００４５】
一実施形態によれば、組成物は、１種の第１のポリアミドＡ、１種の第２のポリアミドＢ、１種の第３のポリアミドＣおよび場合によって非ポリアミド添加剤から成り、好ましくは、第１のポリアミドＡは、ＰＡ６であり、第２のポリアミドＢは、ＰＡ６．１２であり、第３のポリアミドＣは、ＰＡ１０．１０、ＰＡ１０．１２またはＰＡ１２である。
【００４６】
一実施形態によれば、組成物中のポリアミドの量は、３０から１００重量％であり、好ましくは５０から９９重量％であり、より好ましくは６０から９５重量％であり、最も好ましくは６５から８５重量％である。
【００４７】
一実施形態によれば、組成物は、衝撃改質剤、加工助剤、充填剤、安定剤、核形成剤、染料、顔料、防火剤およびそれらの混合物から選択される添加剤をさらに含み、組成物は、充填剤、衝撃改質剤、安定剤およびそれらの組合せから選択される添加剤を好ましくは含み、組成物は、
−充填剤、特にガラス繊維１０から４０重量％、および／または
−少なくとも１種の安定剤０．１から２重量％、および／または
−少なくとも１種の官能性衝撃改質剤、特にエチレンのコポリマー、好ましくはエチレンプロピレンエラストマーコポリマー５から２０重量％
をより好ましくは含む。
【００４８】
一実施形態によれば、チューブコネクタ部品は、好ましくはスピン溶接によって、１つ以上のチューブに溶接されるために適合しており、チューブは、好ましくはポリアミドチューブである。
【００４９】
一実施形態によれば、チューブコネクタ部品は、自動車において、液体またはガスを送達するための回路の一部分である。
【００５０】
本発明は、ポリアミド組成物を溶融するステップおよび成形するステップを含む、上に記載されたチューブコネクタ部品を作製する方法にも関する。
【００５１】
一実施形態によれば、方法は、射出成形法である。
【００５２】
本発明は、先行技術の弱点を克服することを可能にする。特に本発明は、多様な種類の材料、特に多様なタイプのポリアミド材料、例えばＰＡ６（またはＰＡ６．Ｔをベースにしたコポリマー）、ＰＡ１２（またはＰＡ１０．１０）、ＰＡ６．１０（またはＰＡ６．１２）およびＰＡ１０．１２によく接着するコネクタを提供し、そのうえ、これらのコネクタは、満足のいく低いレベルの縮みで製造され得る。
【００５３】
本発明は、内層および外層中に異なるポリアミド成分を含有する多層チューブ、例えばＰＡ１２をベースにした外層およびＰＡ６をベースにした内層を有する多層チューブへの接続という状況において、特に有用である。本発明のコネクタは、両方のタイプの表面に、有利なことに溶接され得、したがって、接続部の耐性は、最大化され得る。
【００５４】
これは、窒素原子に付き炭素原子の異なる平均数を有する、少なくとも２種（および、いくつかの好ましい実施形態によれば、少なくとも３種）のポリアミド成分を含む組成物を使用することによって、達成される。
【発明を実施するための形態】
【００５５】
本発明は今、以下の記載において、限定されることなく、より詳細に説明される。
【００５６】
本発明は、少なくとも２種のポリアミド成分を含む組成物に依存し、一方のポリアミド成分は、窒素原子１個当たりの炭素原子の平均数がより低い範囲内にあり、他方のポリアミド成分は、窒素原子１個当たりの炭素原子の平均数がより高い範囲内にある。場合によって、第３のポリアミド成分が、組成物中に存在してよい。この場合、第１のポリアミド成分は、窒素原子１個当たりの炭素原子の平均数が低い範囲内にあり、第２のポリアミド成分は、窒素原子１個当たりの炭素原子の平均数が中間の範囲内にあり、第３のポリアミド成分は、窒素原子１個当たりの炭素原子の平均数が高い範囲内にある。
【００５７】
ポリアミドは、ホモポリアミドおよびコポリアミドを網羅する。
【００５８】
本出願によれば、ＰＡとも述べられている用語「ポリアミド」は、
−ホモポリマーまたはホモポリアミド、
−異なるアミド単位、例えば、ラクタム６からおよびラクタム１２から誘導されたアミド単位を有する、ポリアミド６／１２をベースにしたコポリマーまたはコポリアミド、
−ポリアミドが主要な成分であるという条件で、ポリアミド合金
を指す。
【００５９】
広範な意味におけるコポリアミドのカテゴリーもまたあり、このカテゴリーは、好ましくないが、本発明の文脈内にある。これらは、アミド単位（アミド単位が優勢であり、それ故に、これらは、広範な意味におけるコポリアミドとして考えられるべきであるという事実になる。）ばかりでなく、非アミドの性質の単位、例えばエーテル単位もまた含むコポリアミドである。最もよく知られている例は、ＰＥＢＡすなわちポリエーテルブロックアミドならびにそれらの変種、コポリアミド−エステル−エーテル、コポリアミド−エーテルおよびコポリアミド−エステルである。これらの中で、ポリアミド単位がＰＡ１２と同じであるＰＥＢＡ−１２およびポリアミド単位がＰＡ６．１２と同じであるＰＥＢＡ−６．１２が、挙げられる。
【００６０】
ポリアミドを定義するために使用されている命名法は、規格ＩＳＯ  １８７４−１：１９９２「Ｐｌａｓｔｉｃｓ−ｐｏｌｙａｍｉｄｅ（ＰＡ）ｍａｔｅｒｉａｌｓ  ｆｏｒ  ｍｏｕｌｄｉｎｇ  ａｎｄ  ｅｘｔｒｕｓｉｏｎ−Ｐａｒｔ  １：Ｄｅｓｉｇｎａｔｉｏｎ」、特に３ページ（表１および２）において記載され、当業者にとってよく知られている。
【００６１】
ホモポリアミドは、ＰＡ  Ｘと一般に呼ばれ、Ｘは、アミノ酸の残基を表し、またはＰＡ  Ｘ．Ｙと呼ばれ、Ｘは、ジアミンの残基を表し、Ｙは、二酸の残基を表す。
【００６２】
ポリアミドＰＡ  Ｘについて、窒素原子１個当たりの炭素原子の平均数は、アミノ酸残基中の炭素原子の数に相当する。例えば、この平均数は、ＰＡ６（ポリカプロラクタム）について６であり、ＰＡ１１（ポリウンデカンアミド）について１１であり、ＰＡ１２（ポリドデカンアミド）について１２である。
【００６３】
ＰＡ  Ｘ．Ｙについて、窒素原子１個当たりの炭素原子の平均数は、ジアミンＸの残基中および二酸Ｙの残基中の炭素原子の数の平均値に相当する。例えば、この平均数は、ＰＡ６．１０（ポリヘキサメチレンセバカミド）について８であり、ＰＡ６．１２（ポリヘキサメチレンドデカンジアミド）について９であり、ＰＡ１０．１０（ポリデカメチレンセバカミド）について１０であり、ＰＡ１２．Ｔ（ポリドデカメチレンテレフタルアミド−Ｔは、テレフタル酸からの残基を表し、８個の炭素原子を含む。）について１０である等。
【００６４】
コポリアミドは、ＰＡ  Ｘ／Ｙまたはターポリマーの場合ＰＡ  Ｘ／Ｙ／Ｚと一般に呼ばれ、Ｘ、ＹおよびＺは、上に記載されたホモポリアミド単位を表す。
【００６５】
かかるポリアミドについて、窒素原子１個当たりの炭素原子の平均数は、多様なアミド単位のモル比に相当する。
【００６６】
例として、６．Ｔ単位を６０ｍｏｌ．％および６．６単位を４０ｍｏｌ．％含有する、ＰＡ６．Ｔ／６．６コポリマーにおいて、平均数は、６．６（すなわち、６０％×（６＋８）／２＋４０％×（６＋６）／２＝６．６）である。
【００６７】
非アミド単位を含有するコポリアミドの場合、計算は、アミド単位に関してのみ実施される。したがって、例えば、ＰＡ１２タイプのアミド単位とエーテル単位とのブロックコポリマーであるＰＥＢＡ１２について、窒素原子１個当たりの炭素原子の平均数は、ＰＡ１２のように、１２であり、ＰＥＢＡ６．１２について、窒素原子１個当たりの炭素原子の平均数は、ＰＡ６．１２のように、９である。
【００６８】
本発明において使用されているポリアミドは、ホモポリアミドまたはコポリアミドであってよい。好ましくは、使用されているポリアミドは、ホモポリアミドである。
【００６９】
好ましくは、本発明において使用されているコポリアミドは、アミド単位のみを含有する。
【００７０】
本発明の組成物は、窒素原子１個当たりの炭素原子の平均数ＣＡを有する、少なくとも１種の第１のポリアミドＡおよび窒素原子１個当たりの炭素原子の平均数ＣＢを有する１種の第２のポリアミドＢを含み、ＣＡ≦８．５およびＣＢ≧７．５およびＣＡ＜ＣＢである。
【００７１】
いくつかの実施形態によれば、ＣＡ≦７．５である、またはＣＡ＜７．５である。
【００７２】
いくつかの実施形態によれば、ＣＡは、４から４．５である、または４．５から５である、または５から５．５である、または５．５から６である、または６から６．５である、または６．５から７である、または７から７．５である、または７．５から８である、または８から８．５である。ＣＡのための有利な範囲は、５．８から６．２であってよい。
【００７３】
第１のポリアミドＡは、好ましくはＰＡ６である。代替として、その他のポリアミド成分、例えばＰＡ４．６（ポリテトラメチレンアジパミド）、ＰＡ６．６（ポリヘキサメチレンアジパミド）、またはＰＡ６／６．Ｔ、ＰＡ６／６．６、ＰＡ６．Ｔ／６．６、ＰＡ６．Ｉ／６．６およびＰＡ６．Ｔ／６．Ｉ／６．６（Ｉは、イソフタル酸からの残基を表す。）を含む、例えば多様なコポリアミドが、使用されてよい。
【００７４】
ＰＡ６．１０も、第１のポリアミドＡとして使用されてよく、この場合ＣＢは、８を超えなければならない。例えば、第２のポリアミドＢは、この場合、ＰＡ１２であってよい。
【００７５】
好ましくは、１種のみのポリアミドＡが使用されている。代替として、２種以上のかかるポリアミドの混合物を使用することが、可能である。ＰＡ６＋ＰＡ４．６の組合せおよびＰＡ６＋ＰＡ６．６の組合せは、かかる混合物の例である。
【００７６】
次に第２のポリアミドＢについて、多様な実施形態によれば、ＣＢは、７．５から８である、または８から８．５である、または８．５から９である、または９から９．５である、または９．５から１０である、または１０から１０．５である、または１０．５から１１である、または１１から１１．５である、または１１．５から１２である、または１２から１２．５である、または、１２．５から１３である、または１３から１３．５である、または１３．５から１４である、または１４を超える。ＣＢのための有利な範囲は、８から１２であってよい。
【００７７】
いくつかの実施形態によれば、差ＣＢ−ＣＡは、０．５から１である、または１から１．５である、または１．５から２である、または２から２．５である、または２．５から３である、または３から３．５である、または３．５から４である、または４から４．５である、または４．５から５である、または５から５．５である、または５．５から６である、または６から６．５である、または６．５から７である。
【００７８】
第２のポリアミドＢは、ＰＡ６．１０、ＰＡ６．１２、ＰＡ６．１４、ＰＡ１０．１０、ＰＡ１１、ＰＡ１２、ＰＡ１０．１２（ポリデカメチレンドデカンジアミド）、ＰＡ６．１８、ＰＡ１２．Ｔ．から、とりわけ選択されてよい。ＰＡ１２／１０．ＴおよびＰＡ１０．１０／１０．Ｔなどのコポリアミドも使用されてよく、ならびにＰＡ  Ｂ．１２、ＰＡ  Ｂ．１０／１０．１０、ＰＡ  ＩＰＤ．１０およびＰＡ  Ｂ．Ｉ／１２も使用されてよく、Ｂは、ビス−（３−メチル−４−アミノシクロヘキシル）−メタン（ＢＭＡＣＭ）の縮合から得られた残基を表し、ＩＰＤは、イソホロンジアミンの縮合から得られた残基を表す。
【００７９】
一実施形態によれば、窒素原子１個当たりの炭素原子の平均数ＣＢ≧７．５を有する１種のみのポリアミドＢが、使用されている。この場合、ＣＢは、好ましくは８を超え、より好ましくは８．５を超える、および／または差ＣＢ−ＣＡは、好ましくは１を超える、もしくは１．５を超える、もしくは２を超える、もしくは２．５を超える、もしくは３を超える。
【００８０】
代替として、窒素原子１個当たりの炭素原子の平均数７．５以上を有する少なくとも２種のポリアミドを使用することが、可能である。この場合、これらの少なくとも２種のポリアミドを、窒素原子１個当たりの炭素原子の平均数ＣＢ≧７．５を有する第２のポリアミドＢおよび窒素原子１個当たりの炭素原子の平均数ＣＣ≧７．５を有する第３のポリアミドＣと呼ぶことは、好都合である。
【００８１】
好ましくは、第２のポリアミドＢは、窒素原子１個当たりの炭素原子の中間の平均数、すなわち７．５≦ＣＢ＜１０を有し、第３のポリアミドＣは、窒素原子１個当たりの炭素原子の高い平均数、すなわちＣＣ≧１０を有するが、代替として、両方のポリアミドは、同じ範囲内の窒素原子１個当たりの炭素原子の平均数を有してよい、すなわち７．５≦ＣＢ＜１０および７．５≦ＣＣ＜１０、またはＣＢ≧１０およびＣＣ≧１０のいずれかを有してよい。
【００８２】
いくつかの実施形態によれば、差ＣＣ−ＣＢは、０．５から１である、または１から１．５である、または１．５から２である、または２から２．５である、または２．５から３である、または３から３．５である、または３．５から４である、または４から４．５である、または４．５から５である。
【００８３】
３種のポリアミドＡ、ＢおよびＣの上の場合において、第２のポリアミドＢは、ＰＡ６．１０およびＰＡ６．１２から、とりわけ選択されてよく、第３のポリアミドＣは、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２から、とりわけ選択されてよい。ＰＡ１２、ＰＡ１０．１２およびＰＡ１０．１０が、好ましい。
【００８４】
３種のポリアミドＡ、ＢおよびＣの上の場合において、第２のポリアミドＢは、ＰＡ６．１０であり、第３のポリアミドＣは、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２から、とりわけ選択されてよい。ＰＡ１２、ＰＡ１０．１２およびＰＡ１０．１０が、好ましい。
【００８５】
３種のポリアミドＡ、ＢおよびＣの上の場合において、第２のポリアミドＢは、ＰＡ６．１２であり、第３のポリアミドＣは、ＰＡ６．１４、ＰＡ１０．１０、ＰＡ１１、ＰＡ１２、ＰＡ１０．１２、ＰＡ６．１８、ＰＡ１２．Ｔ、ＰＡ１２／１０．Ｔ、ＰＡ１０．１０／１０．Ｔ、ＰＡ  Ｂ．１２、ＰＡ  Ｂ．１０／１０．１０、ＰＡ  ＩＰＤ．１０、ＰＡ  Ｂ．Ｉ／１２から、とりわけ選択されてよい。ＰＡ１２、ＰＡ１０．１２およびＰＡ１０．１０が、好ましい。
【００８６】
好ましくは、窒素原子１個当たりの炭素原子の平均数７．５≦ＣＢ＜１０を有する１種のみのポリアミドＢが、使用されている。代替として、２種以上のかかるポリアミドの混合物を使用することが、可能である。ＰＡ６．１０＋ＰＡ６．１２の組合せが、この場合好ましい。
【００８７】
好ましくは、窒素原子１個当たりの炭素原子の平均数ＣＣ≧１０を有する１種のみのポリアミドＣが、使用されている。代替として、２種以上のかかるポリアミドの混合物を使用することが、可能である。ＰＡ１２＋ＰＡ１０．１０の組合せが、この場合好ましい。
【００８８】
全組成物内のポリアミドＡ、Ｂおよび場合によってＣのそれぞれの重量比率は、有意に異なってよい。
【００８９】
ＣＡ≦８．５および７．５≦ＣＢである、１種のポリアミドＡおよび１種のポリアミドＢ（加えて、下に記載された場合による添加剤）をベースにした２成分配合物のいくつかの実施形態が、以下の表中にまとめられており、重量比率は、全組成物に対するものである。
【００９０】
【表１】
2015052111.tif 000002
2015052111.tif 000003
2015052111.tif 000004
2015052111.tif 000005
【００９１】
上の表において述べられたものと同様の配合物が、２種（もしくは２種以上）のポリアミドＡおよび／または２種（もしくは２種以上）のポリアミドＢをベースにして、また調製され得、この場合、表において示された重量比率は、一方でポリアミドＡの全てに関する、および他方でポリアミドＢの全てに関すると理解されるべきである。
【００９２】
ＣＡ＜ＣＢ＜ＣＣである（ならびに、例えばＣＡ≦７．５、７．５≦ＣＢ＜１０および１０≦ＣＣである）、１種のポリアミドＡ、１種のポリアミドＢおよび１種のポリアミドＣ（加えて、下に記載された場合による添加剤）をベースにした３成分配合物のいくつかの実施形態が、以下の表中にまとめられており、重量比率は、全組成物に対するものである。
【００９３】
【表２】
2015052111.tif 000006
2015052111.tif 000007
2015052111.tif 000008
2015052111.tif 000009
2015052111.tif 000010
2015052111.tif 000011
2015052111.tif 000012
【００９４】
上の表において述べられたのと同様の配合物は、２種（もしくは２種以上）のポリアミドＡおよび／または２種（もしくは２種以上）のポリアミドＢおよび／または２種（もしくは２種以上）のポリアミドＣをベースにして、また調製され得、この場合、表において示された重量比率は、ポリアミドＡ、ＢおよびＣそれぞれの全てに関すると理解されるべきである。
【００９５】
組成物中のポリアミドの全重量比率は、３０から３５％であってよい、または３５から４０％であってよい、４０から４５％であってよい、または４５から５０％であってよい、または５０から５５％であってよい、または５５から６０％であってよい、または６０から６５％であってよい、または６５から７０％であってよい、または７０から７５％であってよい、または７５から８０％であってよい、または８０から８５％であってよい、または８５から９０％であってよい、または９０から９５％であってよい、または９５から１００％であってよい。
【００９６】
組成物は、上に記載されたポリアミドに加えて、多様な添加剤を含んでよい。
【００９７】
添加剤は、衝撃改質剤、加工助剤、充填剤、安定剤、核形成剤、染料、顔料および／または防火剤を含んでよい。
【００９８】
衝撃改質剤は、ＩＳＯ１７８：２０１０規格にしたがって測定された、曲げ弾性率１００ＭＰａ未満を有する非硬質ポリマーであってよい。
【００９９】
このポリマーは、低いガラス転移温度、すなわち０℃未満のガラス転移温度を、好ましくは有する。
【０１００】
衝撃改質剤は、上のポリアミドと反応させてポリアミドとの合金を形成することができるように、非常に選択的に、化学的に官能基化されている。
【０１０１】
衝撃改質剤は、選択的に１種以上のポリオレフィンであり、ポリオレフィンのいくつかまたは全ては、典型的にアミン鎖端によって（カルボン酸もしくはカルボン酸無水物の場合）または酸鎖端によって（エポキシド、特にメタクリル酸グリシジルの場合）、カルボン酸、カルボン酸無水物およびエポキシド官能基ならびにポリアミドと化学的に反応させることが可能なその他の官能基から選択される官能基を有する。
【０１０２】
ポリオレフィンは、
−エラストマー性のエチレンとプロピレンとのコポリマー（ＥＰＲ）、
−エラストマー性のエチレン−プロピレン−ジエンコポリマー（ＥＰＤＭ）および
−エチレン／（メタ）アクリル酸アルキルコポリマー
から、より特に選択されてよい。
【０１０３】
別の可能性は、ポリエーテルブロックアミド（ＰＥＢＡ）を、非官能性衝撃改質剤として使用することであり、前記ＰＥＢＡは、ＩＳＯ１７８：２０１０規格にしたがって測定された、曲げ弾性率１００ＭＰａ未満を有する。
【０１０４】
組成物中の衝撃改質剤の重量比率は、存在する場合、有利なことに１から４０％であり、好ましくは３から３０％であり、より好ましくは５から２０％である。
【０１０５】
安定剤も使用されてよく、特に熱安定剤も使用されてよい。組成物中の熱安定剤の重量比率は、０から４％であり、とりわけ０．０１から２％であるまたは０．１から１．５％である。
【０１０６】
銅系熱安定剤が、使用されてよく、特に、銅塩または銅塩誘導体、例えばヨウ化銅、臭化銅、銅ハロゲン化物およびそれらの混合物の誘導体が、使用されてよい。第一銅塩が、好ましい。例は、ヨウ化銅、臭化銅、塩化銅、フッ化銅、チオシアン酸銅、硝酸銅、酢酸銅、ナフテン酸銅、カプリン酸銅、ラウリン酸銅、ステアリン酸銅、銅アセチルアセトネート、酸化銅である。
【０１０７】
別のあり得る熱安定剤は、金属ハロゲン化物塩、例えばＬｉＩ、ＮａＩ、ＫＩ、ＭｇＩ２、ＫＢｒまたはＣａＩ２である。ＫＩおよびＫＢｒが、好ましい。
【０１０８】
好ましくは、銅系熱安定剤は、ヨウ化カリウムとヨウ化銅との混合物（ＫＩ／ＣｕＩ）であり、より好ましくは重量比９０：１０から７０：３０を有する。かかる安定剤は、ＣｉｂａからＰｏｌｙａｄｄ  Ｐ２０１の名称で市販されている。
【０１０９】
銅系安定剤は、文献ＵＳ２，７０５，２２７において、さらに記載されている。
【０１１０】
Ｂｒｕｇｇｏｌｅｎ  Ｈ３３３６、Ｈ３３３７、Ｈ３３７３の名称でＢｒｕｅｇｇｅｍａｎｎから市販されている、複合化された銅も使用されてよい。
【０１１１】
その他のあり得る熱安定剤は、立体障害性フェノール系酸化防止剤である。これらの化合物は、文献ＵＳ２０１２／０２７９６０５、段落［００２５］および［００２６］において記載されており、参照により本明細書に組み込まれている。
【０１１２】
ＵＶ安定剤、特にホスファイトまたは２，２，６，６−テトラメチルピペリジン誘導体である立体障害性アミン系安定剤（ＨＡＬＳ）もまた存在してよい。ＵＶ安定剤は、例えば０から１重量％または０．０１から０．５重量％の範囲内で使用できる。
【０１１３】
加工助剤は、潤滑剤および／または離型剤を含んでよい。
【０１１４】
加工助剤の中で、ステアレート、例えばステアリン酸カルシウムまたはステアリン酸亜鉛、天然ワックスおよびテトラフルオロエチレン系ポリマーが、挙げられてよい。組成物中の加工助剤の重量比率は、存在する場合、典型的に０．０１から０．３％であってよく、とりわけ０．０２から０．１％であってよい。
【０１１５】
染料および顔料の中で、とりわけカーボンブラックおよび蛍光増白剤が、挙げられてよい。組成物中の染料および／または顔料の重量比率は、存在する場合、典型的に０．１から０．２％であってよい。
【０１１６】
充填剤の中で、シリカ、黒鉛、膨張黒鉛、カーボンブラック、ガラスビーズ、カオリン、マグネシア、スラグ、タルク、カーボンナノチャージ（カーボンナノチューブなど）、金属酸化物（酸化チタン）、金属が、挙げられてよく、より好ましくは繊維（アラミド、ガラス繊維、炭素繊維）が、挙げられてよい。
【０１１７】
組成物中の充填剤の重量比率は、１から６５％であってよく、好ましくは１から５０％であってよく、より好ましくは５から４０％であってよく、最も好ましくは１０から３５％であってよい。特に、ガラス繊維は、１０から６５％の重量比率で存在してよく、好ましくは２０から４０％の重量比率で存在してよい。代替としてまたは補足的に、炭素繊維は、５から４０％の重量比率で存在してよく、好ましくは５から２５％の重量比率で存在してよく、好ましくは１０から２０％の重量比率で存在してよい。炭素繊維とガラス繊維との混合物も使用されてよい。
【０１１８】
繊維の使用は、組成物から作製されたコネクタを強化するために、特に有用である。前記繊維は、例えば、平均長０．０５から１ｍｍを有してよく、とりわけ０．１から０．５ｍｍを有してよい。これらの平均直径は、５から２０μｍであり得、好ましくは６から１４μｍであり得る。
【０１１９】
充填剤のいくつかは、帯電防止化合物であってよく、組成物に対して着色効果も有していてもよい。
【０１２０】
本発明の組成物は、上のポリアミド（および場合によって上のポリオレフィン）に加えて、１種以上の追加のポリマーを含んでよい。
【０１２１】
かかる追加のポリマーは、例えばフェニレンポリスルフィド（ＰＰＳ）、ポリフェニレンオキシド（ＰＰＯ）、フッ素化ポリマーおよびそれらの混合物であってよい。
【０１２２】
組成物は、かかる追加のポリマーを２０重量％まで含有してよい。
【０１２３】
代替としておよび好ましくは、組成物は、かかる追加のポリマーを全く含有しない。
【０１２４】
一実施形態によれば、本発明の組成物は、以下を含む、または以下から基本的に成る、または以下から成る：
−上述の第１のポリアミドＡ（とりわけＰＡ６）１から５０重量％、好ましくは２から４５重量％、
−上述の第２のポリアミドＢ（および場合によって第３のポリアミドＣ）１０から８０重量％、好ましくは２０から７０重量％、
−衝撃改質剤、例えばＥＰＲ、０から１５重量％、
−充填剤、例えばガラス繊維または炭素繊維、１０から４０重量％、
−安定剤０から２％。
【０１２５】
本発明において使用されている組成物は、全ての成分を一緒に配合することによって調製されてよい。組成物は、ペレットまたは顆粒の形態で、通常回収されている。
【０１２６】
コネクタまたはコネクタ部品は、射出成形によって製造され得る。射出成形は、原料（ポリアミド組成物）を所望の形に成形する型の中へ高圧注入することから成る。
【０１２７】
ポリアミド組成物は、ペレット化形態で、好ましくは提供される。ポリアミド組成物は、ホッパーを通って、往復スクリュー付きの加熱シリンダ中へ入れられる。スクリューは、逆止め弁を通って、原料を先へ送り出す。溶融された材料は、スクリューの前で収集される。次に、溶融された材料は、高圧および高速で、型の中へ押し込まれる。成形された部品は、冷却される。ポリアミドは、冷却時間の間に再結晶する。
【０１２８】
顆粒またはペレットの形態で、完全な組成物を加熱シリンダに供給する代替として、成分の一部（または全て）を別々にシリンダへ加えることも可能であることが、指摘されるべきであり、この場合、完全な組成物は、射出成形工程の間にその場で作製される。
【０１２９】
本発明のコネクタまたはコネクタ部品は、好ましくは一体物から作製され、好ましくは単層から作製される。本発明のコネクタまたはコネクタ部品は、好ましくは、均一な組成物を有する。
【０１３０】
本発明のコネクタまたはコネクタ部品は、１つ以上のチューブおよび／またはその他の機能物体（フィルターなど）に溶接されてよい。
【０１３１】
溶接は、熱風溶接、スピードチップ溶接、押出溶接、接点溶接、オーバーモールド、熱板溶接、高周波溶接、射出溶接、超音波溶接、摩擦圧接、スピン溶接および溶剤溶接によって、とりわけ達成されてよい。
【０１３２】
コネクタまたはコネクタ部品は、ポリアミド組成物、例えばＰＡ６またはＰＡ６．ＴまたはＰＡ１２またはＰＡ６．１０またはＰＡ６．１２またはＰＡ１０．１２をベースにしたポリアミド組成物から作製された物品または層に、特に溶接されてよい。
【０１３３】
したがって、本発明のコネクタまたはコネクタ部品は、流体回路、例えば液体またはガス、特に燃料または冷媒を、貯蔵および送達するための回路の中へ組み込まれてよく、より特に自動車における流体回路の中へ組み込まれてよい。
【実施例】
【０１３４】
以下の実施例は、本発明を制限することなく例証している。
【０１３５】
本発明による１１個のポリアミド組成物Ｉ−１からＩ−１１および４個の比較のポリアミド組成物Ｃ−１からＣ−４は、以下のように調製された。
【０１３６】
組成物は、通常の配合方法を使用して、調製された。ポリマーを溶融するために、全シリンダを２８０℃に温度設定して、３００ｒｐｍ、６０ｋｇ／ｈで作動するＷｅｒｎｅｒ４０二軸押出機が、使用された。ポリマー（ポリアミドおよび衝撃改質剤）は、スクリューの始めに導入され、強化剤（ガラス繊維、炭素繊維）は、スクリューの中間で、サイドフィーダーを使用して導入された。
【０１３７】
それぞれの配合物は、下の表にまとめられており、比率は、重量パーセントで表されている。
【０１３８】
【表３】
2015052111.tif 000013
【０１３９】
上の表において、ＥＰＲは、「エチレンプロピレンゴム」（ＥｘｘｏｎからＥｘｘｅｌｌｏｒ  ＶＡ１８０１）を意味し、ＣＦは、「炭素繊維」（Ｔｏｈｏ  ＴｅｎａｘからＴｅｎａｘ  Ａ２４３）を意味し、ＧＦは、「ガラス繊維」（ＰＰＧから３５４０型）を意味する。安定剤＃１は、０．８％フェノール（Ｇｒｅａｔ  ＬａｋｅｓからＬｏｗｉｎｏｘ４４Ｂ２５）および０．２％ホスファイト（ＣｉｂａからＩｒｇａｆｏｓ１６８）から成る有機安定剤の混合物を意味し、安定剤＃２は、ヨウ化銅およびヨウ化カリウムをベースにした無機安定剤の混合物（ＣｉｂａからＰｏｌｙａｄｄ  Ｐ２０１）を意味する。
【０１４０】
ポリアミドＰＡ６．１０は、数平均分子質量Ｍｎ１９，０００および融点２２３℃を有する。
【０１４１】
ポリアミドＰＡ６．１２は、数平均分子質量Ｍｎ１９，０００および融点２１８℃を有する。
【０１４２】
ポリアミドＰＡ１０．１０は、数平均分子質量Ｍｎ２０，０００および融点１９８℃を有する。
【０１４３】
ポリアミドＰＡ６は、数平均分子質量Ｍｎ１８，０００および融点２２０℃を有する。
【０１４４】
ポリアミドＰＡ１２は、数平均分子質量Ｍｎ２３，０００および融点１７８℃を有する。
【０１４５】
融点は、ＩＳＯ１１３５７−３（２０１３）にしたがって測定された。
【０１４６】
これらの多様な組成物は、以下のプロトコルにしたがって、縮みおよびいくつかのポリアミドをベースにした基材への接着に関して試験された。
【０１４７】
縮み評価：多様な組成物を、射出成形によって成形し、１００×１００×２ｍｍの板にした。板の寸法を、室温で２４時間の調整時間後、正確に測定し、次に、板成形のために使用されたのと同じ温度での型の最初の寸法と比較した。全ての組成物は、２９０℃に加熱されたシリンダ付きの従来の射出成形機によって成形され、型穴を、６０℃に温度調節した。板の厚さは、通常のコネクタと同じ厚さの範囲内にあり、板は、コネクタの実際の縮みを表すように、同じ加工技術を使用して生産された。
【０１４８】
接着評価：接着は、オーバーモールド法、すなわち二段階法を使用して、評価された。第１に、インサート部分は、１種の参照ポリアミドＡ、ＢまたはＣから成形された。第２に、第１部において成形されたインサート部分は、同じ部品の形状を有するがより厚みのある型に入れられ、試験される組成物の１つによってオーバーモールドされた。次に、この手順は、実施例に記載された全ての組成物について繰り返され、インサート部分は、代替として、ポリアミドＡ、ＢまたはＣである。オーバーモールドされる形状は、試験された組成物と参照ポリアミドＡ、ＢまたはＣとの間の接着を特徴付ける剥離試験を実施できるように、選択された。
【０１４９】
オーバーモールド材料（ここでは、実施例に記載された組成物）がインサート材料上へ流れる、オーバーモールド工程の間、溶融されたポリマーの高温（典型的に２９０℃）が原因で、２つの材料の間の小さい界面領域が、溶融される（約１００μｍ）。したがって、オーバーモールド法は、溶接される材料の部分溶融が接着を引き起こすために使用される溶接技術、例えばスピン溶接、板溶接、超音波溶接または高周波溶接を表しているとわかる。
【０１５０】
結果は、以下の用語によって、下の表にまとまられている：１＝十分に満足、２＝容認できる、３＝不満足、４＝極めて不満足。
【０１５１】
【表４】
2015052111.tif 000014
【外国語明細書】
2015052111000001.pdf